"末端基によって官能化されたポリマーであって、前記ポリマーが、その鎖末端に、式Iのシラン含有カルビノール基を有することを特徴とする、末端基によって官能化されたポリマー[式中、R1、R2、R3、R4は、同一であるかまたは異なっており、H、アルキル基、シクロアルキル基、アリール基、アルカリル基、およびアラルキル基であるが、ここでそれらには、ヘテロ原子たとえばO、N、S、Siが含まれていてもよく、Aは、CおよびHに加えて、ヘテロ原子たとえばO、N、S、Siを含んでいてよい、二価の有機基である]。前記ポリマーの前記末端基が、式IIの金属塩の形態で存在していることを特徴とする、請求項1に記載の、末端基によって官能化されたポリマー[式中、R1、R2、R3、R4は、同一であるかまたは異なっており、H、アルキル基、シクロアルキル基、アリール基、アルカリル基、およびアラルキル基であるが、ここでそれらには、ヘテロ原子たとえばO、N、S、Siが含まれていてもよく、Aは、CおよびHに加えて、ヘテロ原子たとえばO、N、S、Siを含んでいてよい、二価の有機基であり、nは、1~4の整数であり、Mは、原子価1~4の金属または半金属、好ましくは、Li、Na、K、Mg、Ca、Fe、Co、Ni、Al、Nd、Ti、Si、Snである]。前記ポリマーが、ジエンポリマーであるか、またはジエンをビニル芳香族モノマーと共重合させることを介して得ることが可能なジエンコポリマーであることを特徴とする、請求項1または2に記載の、末端基によって官能化されたポリマー。前記ジエンポリマーが、ポリブタジエン、ポリイソプレン、ブタジエン-イソプレンコポリマー、ブタジエン-スチレンコポリマー、イソプレン-スチレンコポリマー、またはブタジエン-イソプレン-スチレンターポリマーであることを特徴とする、請求項3に記載の、末端基によって官能化されたポリマー。官能化反応剤として、1種または複数の1-オキサ-2-シラシクロアルカンが使用されることを特徴とする、請求項4に記載の、末端基によって官能化されたポリマー。前記1-オキサ-2-シラシクロアルカンが、一般式IIIの化合物であることを特徴とする、請求項5に記載の、末端基によって官能化されたポリマー[式中、R1、R2、R3、R4は、同一であるかまたは異なっており、H、アルキル基、シクロアルキル基、アリール基、アルカリル基、およびアラルキル基であるが、ここでそれらには、ヘテロ原子たとえばO、N、S、Siが含まれていてもよく、Aは、CおよびHに加えて、ヘテロ原子たとえばO、N、S、Siを含んでいてよい、二価の有機基である]。前記ポリマーの平均モル質量数平均が、10000~2000000g/mol、好ましくは100000~1000000g/molであることを特徴とする、請求項6に記載の、末端基によって官能化されたポリマー。前記ポリマーのガラス転移温度が、-110°C~20°C、好ましくは110°C~0°Cであることを特徴とする、請求項7に記載の、末端基によって官能化されたポリマー。前記ポリマーのムーニー粘度[ML14100°C]が、10~200、好ましくは30~150ムーニー単位であることを特徴とする、請求項8に記載の、末端基によって官能化されたポリマー。請求項1または2に記載の、末端基によって官能化されたポリマーを製造するための官能化反応剤としての、1-オキサ-2-シラシクロアルカンの使用。反応性のポリマー鎖末端を有するポリマーに対して、1種または複数の1-オキサ-2-シラシクロアルカン官能化反応剤を添加することを特徴とする、末端基によって官能化されたポリマーを製造するための方法。重合プロセスの完了後に、前記官能化反応剤の添加を実施することを特徴とする、請求項11に記載の方法。過剰の官能化反応剤を使用することを特徴とする、請求項11に記載の方法。化学量論量または準化学量論量の官能化反応剤を使用することを特徴とする、請求項11に記載の方法。官能化反応剤の量が、反応性のポリマー鎖末端を有するポリマーの量を基準にして、0.005~2重量、好ましくは0.01~1重量であることを特徴とする、請求項13または14のいずれかに記載の方法。前記反応性のポリマー鎖末端との反応のために、カップリング剤を使用することを特徴とする、請求項11~15のいずれか一項に記載の方法。加硫可能なゴム組成物を製造するための、請求項1~9のいずれか一項に記載の、末端基によって官能化されたポリマーの使用。抗酸化剤、オイル、充填剤、ゴム、および/またはゴム助剤を含むことを特徴とする、請求項17に記載の加硫可能なゴム組成物。式IまたはIIの末端基を有する、末端基によって官能化されたポリマーを含む、加硫可能なゴム組成物。タイヤ、特にタイヤトレッドを製造するための、請求項19に記載の加硫可能なゴム組成物の使用。成形物、特にケーブル外装、ホース、伝動ベルト、コンベア用ベルト、ロール被覆、靴底、シーリング、および制振要素を製造するための、請求項19に記載の加硫可能なゴム組成物の使用。請求項20に従って得ることが可能な、タイヤ。請求項21に従って得ることが可能な、成形物。したがって、末端基によって官能化され、従来技術の欠点を有さず、特にシランのアニオン性ポリマー鎖末端との良好な反応性を利用することが可能なポリマーであって、それらが、たとえばシラン1分子あたり複数のアニオン性ポリマー鎖末端が反応するような欠点を有さず、仕上げ工程および貯蔵の際にSi-O-Si結合を形成するような問題の多い成分およびカップリングを排除するような、ポリマーを提供することが目標であった。前記の目的を達成するために、ポリマー鎖末端に、式Iのシラン含有カルビノール基を有する、末端基によって官能化されたポリマーが提案される。[式中、R1、R2、R3、R4は、同一であるかまたは異なっており、H、アルキル基、シクロアルキル基、アリール基、アルカリル基、およびアラルキル基であるが、ここでそれらには、ヘテロ原子たとえばO、N、S、Siが含まれていてもよく、Aは、CおよびHに加えて、ヘテロ原子たとえばO、N、S、Siを含んでいてよい、二価の有機基である。]末端基によって官能化された、本発明のポリマーは、好ましくは、式IIの末端基を有する金属塩の形態で存在することができる。[式中、R1、R2、R3、R4は、同一であるかまたは異なっており、H、アルキル基、シクロアルキル基、アリール基、アルカリル基、およびアラルキル基であるが、ここでそれらには、ヘテロ原子たとえばO、N、S、Siが含まれていてもよく、Aは、CおよびHに加えて、ヘテロ原子たとえばO、N、S、Siを含んでいてよい、二価の有機基であり、nは、1~4の整数であり、Mは、原子価1~4の金属または半金属、好ましくは、Li、Na、K、Mg、Ca、Fe、Co、Ni、Al、Nd、Ti、Si、Snである。]末端基によって官能化された、本発明のポリマーを製造するために好ましいポリマーは、ジエンポリマー、およびジエンをビニル芳香族モノマーと共重合させることを介して得ることが可能なジエンコポリマーである。好ましいジエンは、1,3-ブタジエン、イソプレン、1,3-ペンタジエン、2,3-ジメチルブタジエン、1-フェニル-1,3-ブタジエン、および/または1,3-ヘキサジエンである。1,3-ブタジエンおよび/またはイソプレンを使用するのが、特に好ましい。使用することが可能なビニル芳香族コモノマーの例としては、以下のものが挙げられる:スチレン、o-、m-および/またはp-メチルスチレン、p-tert-ブチルスチレン、α-メチルスチレン、ビニルナフタレン、ジビニルベンゼン、トリビニルベンゼン、および/またはジビニルナフタレン。スチレンを使用するのが特に好ましい。前記ポリマーは、アニオン溶液重合を介するか、または配位触媒の手段による重合を介して製造するのが好ましい。この文脈においては、配位触媒は、Ziegler-Natta触媒、または一金属触媒系である。好適な配位触媒は、Ni、Co、Ti、Zr、Nd、V、Cr、Mo、W、またはFeをベースとするものである。アニオン溶液重合プロセスのための重合開始剤は、アルカリ金属またはアルカリ土類金属をベースとするもので、たとえば以下のものが挙げられる:メチルリチウム、エチルリチウム、イソプロピルリチウム、n-ブチルリチウム、sec-ブチルリチウム、ペンチルリチウム、n-ヘキシルリチウム、シクロヘキシルリチウム、オクチルリチウム、デシルリチウム、2-6-リチオ-n-ヘキソキシテトラヒドロピラン、3-tert-ブチルジメチルシロキシ-1-プロピルリチウム、フェニルリチウム、4-ブチルフェニルリチウム、1-ナフチルリチウム、p-トリルリチウム、二級アミンのリチウムアミド、たとえば、リチウムピロリダイド、リチウムピペリダイド、リチウムヘキサミチレンイミド、リチウムジフェニルアミド。これらのリチウムアミドは、インサイチューで有機リチウム化合物を二級アミンと反応させることによって生成させることも可能である。二官能および多官能の有機リチウム化合物、たとえば、1,4-ジリチオブタン、およびジリチウムピペラジドを使用することもまた可能である。n-ブチルリチウムおよびsec-ブチルリチウムを使用するのが好ましい。ポリマーの微細構造のための公知のランダマイザーrandomizerおよび調節剤を使用することもまた可能であって、そのようなものとしては、たとえば以下のものが挙げられる:ジエチルエーテル、ジ-n-プロピルエーテル、ジイソプロピルエーテル、ジ-n-ブチルエーテル、エチレングリコールジメチルエーテル、エチレングリコールジエチルエーテル、エチレングリコールジ-n-ブチルエーテル、エチレングリコールジ-tert-ブチルエーテル、ジエチレングリコールジメチルエーテル、ジエチレングリコールジエチルエーテル、ジエチレングリコールジ-n-ブチルエーテル、ジエチレングリコールジ-tert-ブチルエーテル、2-2-エトキシエトキシ-2-メチルプロパン、トリエチレングリコールジメチルエーテル、テトラヒドロフラン、エチルテトラヒドロフルフリルエーテル、ヘキシルテトラヒドロフルフリルエーテル、2,2-ビス2-テトラヒドロフリルプロパン、ジオキサン、トリメチルアミン、トリエチルアミン、N,N,N’,N’-テトラメチルエチレンジアミン、N-メチルモルホリン、N-エチルモルホリン、1,2-ジピペリジノエタン、1,2-ジピロリジノエタン、1,2-ジモルホリノエタン、ならびにさらに、アルコール、フェノール、カルボン酸、およびスルホン酸カリウムおよびナトリウム塩。このタイプの溶液重合プロセスは公知であり、例えば以下の文献に記載がある:I.Franta,ElastomersandRubberCompoundingMaterials,Elsevier,1989,pp.113~131;Houben-Weyl,MethodenderOrganischenChemie[MethodsofOrganicChemistry],ThiemeVerlag,Stuttgart,1961,VolumeXIV/1、pp.645~673もしくはVolumeE201987,pp.114~134およびpp.134~153;ならびに、ComprehensivePolymerScience,Vol.4,PartIIPergamonPressLtd.,Oxford,1989,pp.53-108。好適なジエンのホモポリマーおよびコポリマーは、溶媒中で製造するのが好ましい。重合プロセスのために使用される好適な溶媒は、不活性な非プロトン性溶媒、たとえば、パラフィン系炭化水素たとえば、異性体を含めたブタン類、ペンタン類、ヘキサン類、ヘプタン類、オクタン類、およびデカン類、シクロペンタン、シクロヘキサン、メチルシクロヘキサン、エチルシクロヘキサン、または1,4-ジメチルシクロヘキサン、または芳香族炭化水素たとえば、ベンゼン、トルエン、エチルベンゼン、キシレン、ジエチルベンゼン、またはプロピルベンゼンなどである。これらの溶媒は、個別に使用しても、組み合わせて使用してもよい。好ましいのは、シクロヘキサンおよびn-ヘキサンである。極性溶媒とブレンドすることも、同様に可能である。本発明によるプロセスのための溶媒の量は、使用したゴム全体量100gを規準にして、通常は100~1000g、好ましくは200~700gである。しかしながら、溶媒を存在させずに、使用したモノマーを重合させることも可能である。重合プロセスを実施するために可能な方法においては、モノマーおよび溶媒を最初の仕込み物として使用し、次いで重合開始剤または触媒を添加することによって、重合プロセスを開始させる。フィードプロセスにおいて原料を重合させることもまた可能であり、その場合、モノマーおよび溶媒を重合反応器に加えるが、重合開始剤または触媒は、初期仕込み物として使用するか、またはモノマーおよび溶媒と共に添加する。いくつかの変法も可能であって、たとえば、反応器中への初期仕込み物として溶媒を使用し、重合開始剤または触媒を添加し、次いでモノマーを添加する。重合プロセスを連続法で実施することもまた可能である。いずれの場合においても、その重合プロセスの途中または終了時に、さらなるモノマーおよび溶媒を添加することも可能である。重合時間は、数分間~数時間と、広く変化させることができる。通常は、重合時間は約10分間から8時間まで、好ましくは20分間~4時間である。重合プロセスは、大気圧あるいは高圧1~10barのいずれでも実施することができる。驚くべきことには、官能化反応剤として1種または複数の1-オキサ-2-シラシクロアルカンを使用することによって、末端基によって官能化され、従来技術における欠点を有していないポリマーを製造することが可能であるということが見出された。例を挙げれば、仕上げ工程および貯蔵の際に、次のようなことは起きない:官能化反応剤のところでの多重反応によるカップリング現象、問題の多い成分の排除、ならびにSi-O-Si結合の生成によるカップリング現象。1-オキサ-2-シラシクロアルカンは、一般式IIIの化合物である。[式中、R1、R2、R3、R4は、同一であるかまたは異なっており、H、アルキル基、シクロアルキル基、アリール基、アルカリル基、およびアラルキル基であるが、ここでそれらには、ヘテロ原子たとえばO、N、S、Siが含まれていてもよく、Aは、CおよびHに加えて、ヘテロ原子たとえばO、N、S、Siを含んでいてよい、二価の有機基である。]式IIIのSi原子は、この場合、単官能であるが、単官能という用語は、そのSi原子が、三つのSi-C結合および一つのSi-O結合を有していることを意味している。式IIIの化合物としては、以下のものが挙げられる:2,2-ジメチル-1-オキサ-2-シラシクロヘキサン2,2-ジエチル-1-オキサ-2-シラシクロヘキサン2,2-ジプロピル-1-オキサ-2-シラシクロヘキサン2-メチル-2-フェニル-1-オキサ-2-シラシクロヘキサン2,2-ジフェニル-1-オキサ-2-シラシクロヘキサン2,2,5,5-テトラメチル-1-オキサ-2-シラシクロヘキサン2,2,3-トリメチル-1-オキサ-2-シラシクロヘキサン2,2-ジメチル-1-オキサ-2-シラシクロペンタン2,2,4-トリメチル-1-オキサ-2-シラシクロペンタン2,2-ジメチル-1,4-ジオキサ-2-シラシクロヘキサン2,2,5,5-テトラメチル-1,4-ジオキサ-2,5-ジシラシクロヘキサン2,2,4-トリメチル-1-オキサ-4-アザ-2-シラシクロヘキサンベンゾ-2,2-ジメチル-1,4-ジオキサ-2-シラシクロヘキサンベンゾ-2,2,4-トリメチル-1-オキサ-4-アザ-2-シラシクロヘキサン末端基によって官能化された、本発明のポリマーは、反応性のポリマー鎖末端を1-オキサ-2-シラシクロアルカンと反応させ、場合によっては、次いでその末端アルコラート基をプロトン化させてアルコールとすることによって製造することが可能であるということが見出された。本発明はさらに、末端基によって官能化され、式IまたはIIの末端基を有する本発明のポリマーを製造するための、官能化反応剤としての1-オキサ-2-シラシクロアルカンの使用もまた提供する。末端基によって官能化された、本発明のポリマーの平均モル質量数平均は、好ましくは10000~2000000g/mol、より好ましくは100000~1000000g/mol、それらのガラス転移温度は、-110°C~20°C、好ましくは-110°C~0°C、そしてそれらのムーニー粘度のML14100°Cは、10~200、好ましくは30~150ムーニー単位である。本発明はさらに、純物質、溶液または懸濁液の形態にある式IIIの1種または複数の化合物を、反応性のポリマー鎖末端を有するポリマーに添加することによる、末端基によって官能化された、本発明のポリマーを製造するためのプロセスも提供する。その添加は、重合プロセスが完結した後に実施するのが好ましいが、モノマーの転化が完了するより前に実施することもまた可能である。式IIIの化合物と反応性のポリマー鎖末端を有するポリマーとの反応は、重合プロセスのために通常使用される温度で起きる。式IIIに従う化合物を反応性のポリマー鎖末端と反応させるための反応時間は、数分間~数時間とすることができる。前記化合物の量は、反応性のポリマー鎖末端の全部が式IIIの化合物と反応するように選択することができるか、または前記化合物の準化学量論量が使用できるようにする。式IIIに従う化合物の使用量は、広い範囲をカバーできる。好ましい量は、ポリマーの量を基準にして、0.005~2重量、特には0.01~1重量である。式IIIに従う化合物に加えて、アニオン性のジエン-重合プロセスのために典型的に使用されるカップリング剤を、反応性のポリマー鎖末端と反応させるために使用することもまた可能である。それらのカップリング剤の例としては以下のものが挙げられる:四塩化ケイ素、メチルトリクロロシラン、ジメチルジクロロシラン、四塩化スズ、ジブチルスズジクロリド、テトラアルコキシシラン、エチレングリコールジグリシジルエーテル、および1,2,4-トリスクロロメチルベンゼン。これらのカップリング剤は、式IIIの化合物よりも前に、またはそれらと同時に、またはそれらの後に添加することができる。式IIIの化合物、および場合によってはカップリング剤を添加した後で、本発明のシラン含有カルビノール末端化ポリマーの仕上げ工程の前または途中に、慣用される抗酸化剤たとえば、立体障害フェノール、芳香族アミン、ホスファイト、チオエーテルを添加するのが好ましい。ジエンゴムに対して使用するのに慣用されるエクステンダーオイル、たとえば、DAEDistillateAromaticExtract留出油からの芳香族系抽出物オイル、TDAETreatedDistillateAromaticExtract留出油からの芳香族系抽出物を処理したオイル、MESMildExtractionSolvate軽度抽出溶媒和物オイル、RAEResidualAromaticExtract残油からの芳香族系抽出物オイル、TRAETreatedResidualAromaticExtract残油からの芳香族系抽出物を処理したオイル、ならびにナフテン系オイルおよび重質ナフテン系オイルを添加することもまた可能である。充填剤たとえば、カーボンブラックおよびシリカ、ならびにゴムおよびゴム助剤を添加することもまた可能である。溶媒を重合プロセスから、慣用される方法たとえば、蒸留、水蒸気ストリッピング、または場合によっては高温で真空をかけることによって除去することができる。本発明はさらに、末端基によって官能化された、本発明のポリマーを、加硫可能なゴム組成物を製造するために使用することも提供する。前記の加硫可能なゴム組成物が、他のゴム、充填剤、ゴム用薬品、加工助剤、およびエクステンダーオイルを含んでいるのが好ましい。追加のゴムの例は天然ゴムであるが、合成ゴムでもよい。それらのものが存在している限りにおいては、それらの量は通常、混合物中のポリマーの全量を基準にして0.5~95重量、好ましくは10~80重量の範囲である。さらに追加するゴムの量は、この場合もまた、本発明の混合物が意図されているそれぞれの用途に依存する。文献から公知の合成ゴムのリストを、例として以下に示す。それらには、なかんずく以下のものが含まれる。BR:ポリブタジエンABR:ブタジエン/アクリル酸C1~C4-アルキルコポリマーIR:ポリイソプレンESBR:スチレン-ブタジエンコポリマー乳化重合で製造され、スチレン含量が1~60重量、好ましくは20~50重量のものSSBR:スチレン-ブタジエンコポリマー溶液重合で製造され、スチレン含量が1~60重量、好ましくは15~45重量のものIIR:イソブチレン-イソプレンコポリマーNBR:ブタジエン-アクリロニトリルコポリマーアクリロニトリル含量が、5~60重量、好ましくは10~40重量のものHNBR:部分水素化または完全水素化NBRゴムEPDM:エチレン-プロピレン-ジエンターポリマーならびに前記ゴムの混合物。自動車用タイヤを製造するために興味のある材料は、特に、天然ゴム、ガラス転移温度が-60°Cよりも高いESBRおよびSSBR、高cis含量>90を有するポリブタジエンゴムNi、Co、Ti、またはNdをベースとする触媒を使用して製造されたもの、さらには80までのビニル含量を有するポリブタジエンゴム、ならびにそれらの混合物である。本発明によるゴム組成物において使用することが可能な充填剤は、ゴム産業において使用される公知の充填剤のいずれでもよい。それらには、活性充填剤と不活性充填剤とが含まれる。例としては、以下のようなものが挙げられる:微粒子シリカ、たとえばシリケートの溶液からの沈降法またはハロゲン化ケイ素の火炎加水分解法で製造され、比表面積BET表面積が5~1000m2/g、好ましくは20~400m2/gであり、一次粒径が10~400nmであるもの。それらのシリカは、適切であるならば、他の金属の酸化物たとえばAl酸化物、Mg酸化物、Ca酸化物、Ba酸化物、Zn酸化物、Zr酸化物、またはTi酸化物との混合酸化物の形態をとることもできる;合成シリケート、たとえばケイ酸アルミニウム、またはアルカリ土類金属シリケート、たとえば、ケイ酸マグネシウムもしくはケイ酸カルシウムで、BET表面積が20~400m2/gで、一次粒径が10~400nmのもの;天然シリケート、たとえばカオリン、およびその他各種の天然のシリカの形態のもの;ガラス繊維およびガラス繊維製品マット、ストランド、またはガラスマイクロビーズ;金属酸化物たとえば、酸化亜鉛、酸化カルシウム、酸化マグネシウム、または酸化アルミニウム;金属炭酸塩たとえば、炭酸マグネシウム、炭酸カルシウム、または炭酸亜鉛;金属水酸化物たとえば、水酸化アルミニウムまたは水酸化マグネシウム;金属硫酸塩たとえば、硫酸カルシウムまたは硫酸バリウム;カーボンブラック:ここで使用されるカーボンブラックは、火炎法、チャンネル法、ファーネス法、ガス法、加熱法、アセチレン法、またはアーク法によって調製されたものであって、それらのBET表面積が9~200m2/gであり、例を挙げれば、SAF、ISAF-LS、ISAF-HM、ISAF-LM、ISAF-HS、CF、SCF、HAF-LS、HAF、HAF-HS、FF-HS、SPF、XCF、FEF-LS、FEF、FEF-HS、GPF-HS、GPF、APF、SRF-LS、SRF-LM、SRF-HS、SRF-HM、およびMTカーボンブラック、またはASTMに従って下記のように分類されるカーボンブラック:N110、N219、N220、N231、N234、N242、N294、N326、N327、N330、N332、N339、N347、N351、N356、N358、N375、N472、N539、N550、N568、N650、N660、N754、N762、N765、N774、N787、およびN990カーボンブラックである;ゴムゲル、特にBR、ESBRおよび/またはポリクロロプレンをベースとした、5~1000nmの粒径を有するもの。使用される好適な充填剤は、微粒子シリカおよび/またはカーボンブラックである。上述の充填剤は、単独で使用しても、あるいは混合物の形で使用してもよい。一つの特に好ましい実施態様においては、そのゴム組成物には、充填剤として、淡色の充填剤たとえば微粒子シリカとカーボンブラックとからなる混合物が含まれていて、ここで淡色の充填剤のカーボンブラックに対する混合比が、0.01:1から50:1まで、好ましくは0.05:1から20:1までである。ここで使用される充填剤の量は、100重量部のゴムを規準にして、10~500重量部の範囲である。20~200重量部を使用するのが好ましい。本発明のまた別な実施態様においては、そのゴム組成物には、ゴム助剤もまた含まれるが、それらは例えば、ゴム組成物の加工性能を改良したり、あるいはゴム組成物の架橋に役立ったり、あるいは本発明のゴム組成物から製造される加硫物の、その加硫物が意図されている特別な用途のための物理的性質を改良したり、あるいはゴムと充填剤との間の相互作用を改良したり、あるいはゴムの充填剤に対するカップリングに役だったりする。ゴム助剤の例としては以下のものが挙げられる:架橋剤たとえば、硫黄もしくは硫黄供与化合物、さらには反応促進剤、抗酸化剤、熱安定剤、光安定剤、抗オゾン剤、加工助剤、可塑剤、粘着付与剤、発泡剤、染料、顔料、ワックス、エクステンダー、有機酸、シラン、加硫遅延剤、金属酸化物、エクステンダーオイルたとえば、DAEDistillateAromaticExtract留出油からの芳香族系抽出物オイル、TDAETreatedDistillateAromaticExtract留出油からの芳香族系抽出物を処理したオイル、MESMildExtractionSolvate軽度抽出溶媒和物オイル、RAEResidualAromaticExtract残油からの芳香族系抽出物オイル、TRAETreatedResidualAromaticExtract残油からの芳香族系抽出物を処理したオイル、およびナフテン系オイルおよび重質ナフテン系オイル、ならびに活性化剤。ゴム助剤の総量は、ゴム全体100重量部を基準にして、1~300重量部の範囲である。5~150重量部のゴム助剤を使用するのが好ましい。加硫可能なゴム組成物は、単一段プロセスでも、あるいは多段プロセスでも製造することができるが、本明細書においては、2~3段の混合段が好ましい。したがって、例を挙げれば、硫黄と加硫促進剤とは別な混合段、たとえばロールで添加することが可能であるが、この場合、30°C~90°Cの範囲の温度とするのが好ましい。硫黄と加硫促進剤の添加は、最後の混合段で実施するのが好ましい。加硫可能なゴム組成物を製造するのに好適な装置の例としては、ロール、ニーダー、インターナルミキサー、および混合エクストルーダーが挙げられる。したがって、本発明はさらに、式IまたはIIの末端基を有する、末端基によって官能化されたポリマーを含む加硫可能なゴム組成物も提供する。本発明はさらに、ゴム加硫物を製造するため、特にタイヤ、特にタイヤトレッドを製造するための本発明の加硫可能なゴム組成物の使用も提供するが、ここでこれらのものは、高い湿時の横滑り抵抗性および摩耗抵抗性と共に、特に低い転がり抵抗性を有している。本発明の加硫可能なゴム組成物はさらに、成形物を製造するため、たとえばケーブル外装、ホース、伝動ベルト、コンベア用ベルト、ロール被覆、靴底、シーリング、および制振要素を製造するためにも好適である。以下の実施例は、本発明を説明するのに役立つが、いかなる限定効果をもたらすものでもない。例1a:スチレン-ブタジエンコポリマーの合成比較例以下のものを、不活性環境とした20Lの反応器に仕込んだ:8.5kgのヘキサン、1125gの1,3-ブタジエン、375gのスチレン、28mmolの2,2-ビス2-テトラヒドロフリルプロパン、さらには10mmolのブチルリチウム。その内容物を加熱して70°Cとした。その混合物を、撹拌しながら70°Cで1時間かけて重合させた。次いでそのゴム溶液を取り出し、3gのIrganox登録商標15202,4-ビスオクチルチオメチル-6-メチルフェノールを添加することによって安定化させ、水蒸気ストリッピングによって溶媒を除去した。真空中65°Cで、そのゴム片を乾燥させた。ビニル含量IR分光光度法による:51.5重量;スチレン含量IR分光光度法による:24.7重量;ガラス転移温度DSC:-16°C;数平均モル質量MnGPC、PS標準:242kg/mol;Mw/Mn:1.30;ムーニー粘度ML14、100°C:71MU。実施例1b:シラン含有カルビノール末端化スチレン-ブタジエンコポリマーの合成本発明による以下のものを、不活性環境とした20Lの反応器に仕込んだ:8.5kgのヘキサン、1125gの1,3-ブタジエン、375gのスチレン、28mmolの2,2-ビス2-テトラヒドロフリルプロパン、さらには10mmolのブチルリチウム。その内容物を加熱して70°Cとした。その混合物を、撹拌しながら70°Cで1時間かけて重合させた。次いで、11mmol1.43gの2,2-ジメチル-1-オキサ-2-シラシクロヘキサンを添加し、反応器の内容物をさらに20分間70°Cに加熱した。次いでそのゴム溶液を取り出し、3gのIrganox登録商標1520を添加することによって安定化させ、水蒸気ストリッピングによって溶媒を除去した。真空中65°Cで、そのゴム片を乾燥させた。ビニル含量IR分光光度法による:51.2重量;スチレン含量IR分光光度法による:24.8重量;ガラス転移温度DSC:-15°C;数平均モル質量MnGPC、PS標準:261kg/mol;Mw/Mn:1.17;ムーニー粘度ML14、100°C:73MU。実施例1c:シラン含有カルビノール末端化スチレン-ブタジエンコポリマーの合成本発明による以下のものを、不活性環境とした20Lの反応器に仕込んだ:8.5kgのヘキサン、1125gの1,3-ブタジエン、375gのスチレン、28mmolの2,2-ビス2-テトラヒドロフリルプロパン、さらには10.5mmolのブチルリチウム。その内容物を加熱して70°Cとした。その混合物を、撹拌しながら70°Cで1時間かけて重合させた。次いで、11.6mmol1.69gの2,2,4-トリメチル-1-オキサ-4-アザ-2-シラシクロヘキサンを添加し、その反応器の内容物をさらに20分間70°Cに加熱した。次いでそのゴム溶液を取り出し、3gのIrganox登録商標1520を添加することによって安定化させ、水蒸気ストリッピングによって溶媒を除去した。真空中65°Cで、そのゴム片を乾燥させた。ビニル含量IR分光光度法による:51.3重量;スチレン含量IR分光光度法による:25.4重量;ガラス転移温度DSC:-17°C;数平均モル質量MnGPC、PS標準:233kg/mol;Mw/Mn:1.18;ムーニー粘度ML14、100°C:69MU。例2a~c:ゴム組成物タイヤトレッドゴム組成物を製造したが、それには、比較例としての例1からのスチレン-ブタジエンコポリマーゴム組成物2a、さらには、実施例1bおよび1cからの本発明のシラン含有カルビノール末端化スチレン-ブタジエンコポリマーゴム組成物2bおよび2cが含まれる。表1にそれらの構成成分を列記した。ゴム組成物硫黄および加硫促進剤なしは、1.5Lのニーダー中で製造した。次いで、構成成分の硫黄および加硫促進剤を、40°Cでロール上で混ぜ込んだ。例3a~c:加硫物の物性表1に記載の例2a~cのタイヤトレッドゴム組成物を、160°Cで20分かけて加硫させた。それらに相当する加硫物の物性を、表2の例3a~cとして列記した。タイヤ用途では、低い転がり抵抗性が要求されるが、これが存在するのは、加硫物において測定した数値において、60°Cにおける反発弾性が高く、高い温度60°Cでの動的減衰におけるtanδが低く、そして振幅掃引に最大tanδが低いような場合である。表2に見られるように、本発明実施例3bおよび3cの加硫物は、60°Cにおける高い反発弾性、60°Cの動的減衰における低いtanδ、および振幅掃引における低い最大tanδを特徴としている。タイヤ用途ではさらに、高い湿時の横滑り抵抗性が要求されるが、これが存在するのは、加硫物が低い温度0°Cでの動的減衰において高いtanδを有している場合である。表2に見られるように、本発明実施例3bおよび3cの加硫物は、0°Cでの動的減衰において高いtanδを特徴としている。タイヤ用途ではさらに、高い摩耗抵抗性も要求される。表2に見られるように、本発明実施例3bおよび3cの加硫物は、低いDIN摩耗性を特徴としている。"